(57)【要約】【課題】熱による酸素の欠損に起因する絶縁性の低下を防ぎ、かつ高い誘電性を有する二チタン酸バリウム系セラミックスを提供する。【解決手段】本発明の一態様にかかる二チタン酸バリウム系セラミックスは、一般式：Ｂａ（１−ｘ）ＭｘＴｉｙＯｚで表される組成を有し、前記一般式において、ＭはＬａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、ＹｂおよびＬｕからなる群から選択される少なくとも１種の元素であり、前記一般式においてｘ、ｙ、ｚのそれぞれは、０＜ｘ≦０．１、１．５＜ｙ＜２．５、３．９＜ｚ＜６．１、の関係を満たす。【選択図】なし【特許請求の範囲】
【請求項１】
一般式：Ｂａ（１−ｘ）ＭｘＴｉｙＯｚで表される組成を有し、
前記一般式において、ＭはＬａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、ＹｂおよびＬｕからなる群から選択される少なくとも１種の元素であり、
前記一般式においてｘ、ｙ、ｚのそれぞれは、
０＜ｘ≦０．１、
１．５＜ｙ＜２．５、
３．９＜ｚ＜６．１、
の関係を満たす二チタン酸バリウム系セラミックス。
【請求項２】
前記一般式において、ＭはＬａ、Ｎｄ、Ｅｕ、Ｄｙ、ＨｏおよびＬｕからなる群から選択される少なくとも１種の元素である、請求項１に記載の二チタン酸バリウム系セラミックス。
【請求項３】
前記一般式において、ｘが、０＜ｘ≦０．００５の関係を満たす、請求項１又は２に記載の二チタン酸バリウム系セラミックス。
【請求項４】
出発原料の平均粒径以上１ｍｍ以下の平均グレイン直径を有する、請求項１〜３のいずれか一項に記載の二チタン酸バリウム系セラミックス。
【請求項５】
請求項１〜４のいずれか一項に記載の二チタン酸バリウム系セラミックスを備えた圧電素子。
【発明の詳細な説明】
【技術分野】
【０００１】
本発明は、二チタン酸バリウム系セラミックスおよび圧電素子に関する。
【背景技術】
【０００２】
二チタン酸バリウム（ＢａＴｉ２Ｏ５）は強誘電材料であり、有害物質である鉛を含有していない。一方、強誘電材料として広く用いられているチタン酸ジルコン酸鉛（Ｐｂ（ＺｒｘＴｉ（１−ｘ）Ｏ３）は鉛を含有している。このため、二チタン酸バリウムは環境配慮型の代替材料として期待されている。また、二チタン酸バリウムは４５０℃付近で２〜３万と高い誘電率を示し、次世代の強誘電材料として有望視されている。
【０００３】
しかし、二チタン酸バリウムは、結晶内の酸素が熱により欠損しやすい。欠損した酸素はキャリアを生み出し、伝導性の発現の原因となるため、絶縁性が悪化することが知られている。二チタン酸バリウムの絶縁性を保つためには、酸素欠損による電荷の過不足を、化学的手法によって相殺する必要がある。
【０００４】
電荷補償を化学的に行う方法として、二チタン酸バリウムの構成元素であるチタン（Ｔｉ）を、イオン価数が異なる別元素で置換する方法が提案されている。
【０００５】
元素置換法を用いた二チタン酸バリウム系セラミックスの製造方法の例として、炭酸バリウム（ＢａＣＯ３）、酸化チタン（ＴｉＯ２）、および酸化ジルコニウム（ＺｒＯ２）の混合粉末原料を９５０℃で固相反応させた後にアーク溶融することにより、Ｔｉサイトの一部をＺｒで置換する方法が知られている（非特許文献１）。
【先行技術文献】
【特許文献】
【０００６】
【特許文献１】特許第４９５３２３４号公報
【非特許文献】
【０００７】
【非特許文献１】Ｘ．Ｙ．Ｙｕｅ、Ｒ．Ｔｕ、ａｎｄ  Ｔ．Ｇｏｔｏ、Ｍａｔｅｒｉａｌｓ  Ｔｒａｎｓａｃｔｉｏｎｓ、４９、１２０（２００８）．
【発明の概要】
【発明が解決しようとする課題】
【０００８】
しかし、二チタン酸バリウム系セラミックスの強誘電性は、結晶構造内におけるＴｉの結晶構造的な変位が要因で発現する。Ｔｉを別元素で置換すると、たとえ絶縁性が向上したとしても、強誘電性が変化する。このため、絶縁性と強誘電性を共に得ることが困難である。また、強誘電性を発揮するためには、結晶性を有するセラミックスを作製する必要がある。
【０００９】
特許文献１には、ランタノイドを添加した二チタン酸バリウム系ガラスを作製する方法が提案されている。しかしながら、ガラスは、結晶構造を持たない非晶質である。ガラスは、強誘電性の要因であるＴｉの結晶構造的変位が存在しない、あるいは定義できないため、強誘電性を持たない。
【００１０】
以上の背景から、酸素の欠損に起因する絶縁性の低下を元素置換により防ぎ、かつ、強誘電性を発現する二チタン酸バリウム系セラミックスの必要性が高まっていた。
【００１１】
本発明は、このような従来の事情に鑑みて提案された物であり、熱による酸素の欠損に起因する絶縁性の低下を防ぎ、かつ高い強誘電性を有する二チタン酸バリウム系セラミックスを提供することを目的とする。
【課題を解決するための手段】
【００１２】
本発明者は、上記課題を解決するため、鋭意検討を重ねた。
その結果、以下に示す二チタン酸バリウム系セラミックスでは、熱による酸素の欠損に起因する絶縁性の低下を防ぎ、かつ高い強誘電性を有することを見出した。すなわち、本発明は以下の事項に関する。
【００１３】
（１）本発明の一様態にかかる二チタン酸バリウム系セラミックスは、一般式：Ｂａ（１−ｘ）ＭｘＴｉｙＯｚで表される組成を有し、前記一般式において、ＭはＬａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、ＹｂおよびＬｕからなる群から選択される少なくとも１種の元素であり、前記一般式においてｘ、ｙ、ｚのそれぞれは、０＜ｘ≦０．１、１．５＜ｙ＜２．５、３．９＜ｚ＜６．１、の関係を満たす。
【００１４】
（２）上記態様にかかる二チタン酸バリウム系セラミックスは、前記一般式において、ＭはＬａ、Ｎｄ、Ｅｕ、Ｄｙ、ＨｏおよびＬｕからなる群から選択される少なくとも１種の元素であってもよい。
【００１５】
（３）上記態様にかかる二チタン酸バリウム系セラミックスは、前記一般式において、ｘが、０＜ｘ≦０．００５の関係を満たしてもよい。
【００１６】
（４）上記態様にかかる二チタン酸バリウム系セラミックスは、出発原料の平均粒径以上１ｍｍ以下の平均グレイン直径を有していてもよい。
【００１７】
（５）本発明の一様態にかかる圧電素子は、上記態様にかかる二チタン酸バリウム系セラミックスを備える。
【発明の効果】
【００１８】
上記態様にかかる二チタン酸バリウム系セラミックスは、強誘電性に寄与するチタンを置換せず、バリウムを置換しているため、強誘電性を維持できる。また上記態様にかかる二チタン酸バリウム系セラミックスは、価数が３価のランタノイド元素で、２価のバリウムサイトを置換する為、酸素欠損に起因する絶縁性の低下を防ぐことができる。また、上記態様にかかる二チタン酸バリウム系セラミックスは、分極処理に耐える絶縁性を有しているので、圧電体としても使用することが可能である。
【図面の簡単な説明】
【００１９】
【図１】本発明の実施例１に係る二チタン酸バリウム系セラミックスの分極（Ｐ）−電場（Ｅ）曲線の一例を示す図である。
【図２】本発明の実施例２に係る二チタン酸バリウム系セラミックスの分極（Ｐ）−電場（Ｅ）曲線の一例を示す図である。
【図３】本発明の実施例３に係る二チタン酸バリウム系セラミックスの分極（Ｐ）−電場（Ｅ）曲線の一例を示す図である。
【図４】本発明の実施例４に係る二チタン酸バリウム系セラミックスの分極（Ｐ）−電場（Ｅ）曲線の一例を示す図である。
【図５】本発明の比較例１に係る二チタン酸バリウム系セラミックスの分極（Ｐ）−電場（Ｅ）曲線の一例を示す図である。
【発明を実施するための形態】
【００２０】
以下、本実施形態について、図面を用いてその構成を説明する。以下の説明において例示される材料、方式等は一例であって、本発明はそれらに限定されるものではない。
【００２１】
（二チタン酸バリウム系セラミックス）
【００２２】
本発明の実施形態に係る二チタン酸バリウム系セラミックスは、一般式：Ｂａ（１−ｘ）ＭｘＴｉｙＯｚで表される組成を有する。
なお、本明細書において、セラミックスとは、Ｘ線回折において、明瞭なブラッグ回折ピークが観察される物質のことをいう。またセラミックスは、微小な単結晶の凝集体である。そのため、走査電子顕微鏡等で、単結晶が無秩序な方位をとって集合し、凝集している構造（グレイン構造）を観察できる。
【００２３】
一般式中のＭは、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、ＹｂおよびＬｕから選ばれる１種類以上の元素（ランタノイド元素）である。またこれらの元素の中でも、Ｌａ、Ｎｄ、Ｅｕ、Ｄｙ、ＨｏおよびＬｕからなる群から選択される少なくとも１種の元素が特に好ましい。
【００２４】
これらの元素のイオンは、二チタン酸バリウムのＢａ２＋イオンと同じ配位数１２でＢａ２＋と近いイオン半径を有している。このため、Ｂａ２＋イオンと効果的に置換することができる。さらに、二チタン酸バリウム中で、Ｍとして選ぶ元素は３価の価数をもつイオンになる。Ｂａ２＋イオンと異なる価数を有するため、二チタン酸バリウム系セラミックスにおける電荷補償をおこなうことができる。
【００２５】
二チタン酸バリウムの結晶構造内でＭが置換する結晶サイトはＢａである。二チタン酸バリウムにおける強誘電性発現を担うＴｉにはほとんど置換しない。このため、Ｍの置換が二チタン酸バリウムの強誘電性に与える影響は少ない。
【００２６】
また、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、ＹｂおよびＬｕは互いに化学的性質がよく似ており、互いに置換することも容易である。そのため、ＭをＬａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、ＹｂおよびＬｕから２種類以上選んでも、同時に二チタン酸バリウム内に置換することが可能である。
【００２７】
一般式中のｘは、二チタン酸バリウムにおけるＢａ２＋サイトにおけるＭの置換率を表す。すなわち、ｘ＝０．００５の場合、全Ｂａ２＋サイトの０．５％をＭが占めることを意味する。ｘは、０＜ｘ≦０．１であり、０＜ｘ≦０．０５であることが好ましく、０≦ｘ≦０．００５であることがさらに好ましい。
【００２８】
一般式中のｙは、二チタン酸バリウムにおけるＴｉの組成比を表す。Ｔｉの組成比はストイキオメトリには、２．０である。しかしながら、原料の秤量誤差および生成後の二チタン酸バリウム内のＴｉイオンの価数ゆれに起因して、僅かに組成がぶれる場合がある。そのため、ｙは、１．５＜ｙ＜２．５であり、１．８≦ｙ≦２．２であることが好ましい。
【００２９】
一般式中のｚは、二チタン酸バリウムにおける酸素（Ｏ）の組成比を表す。酸素の組成比は、電気的中性条件から、陽イオンの総価数を補償するようにして定まる。より詳細には、Ｂａ、ＭおよびＴｉの価数と、ｘおよびｙの比率とによって決定される。一般式中のｚの値は、酸素欠損を考慮した値を含んでおり、３．９＜ｚ＜６．１の範囲内となる。
【００３０】
第１実施形態にかかる二チタン酸バリウム系セラミックスは、二チタン酸バリウムＢａＴｉ２Ｏ５を置換した物質が主たる成分であり、異相を実質的に含まない。ここで、「実質的に」とは、一般的に許容される程度（１ｍｏｌ％程度）の不純物の存在を許容することを意味する。
【００３１】
二チタン酸バリウムは化学的および熱的に準安定な物質である。そのため、液相を介さない固相反応により生成することは難しく、多くの場合では所定の二チタン酸バリウム系セラミックスと異なる組成を持つ異相が材料中に介在してしまう。異相が介在すると、二チタン酸バリウム系セラミックスの強誘電性及び絶縁性の低下の原因となる。第１実施形態にかかる二チタン酸バリウム系セラミックスのように元素置換を行った場合は、特に異相への変質が生じやすい。
【００３２】
これに対し、第１実施形態にかかる二チタン酸バリウム系セラミックスは、異相を実質的に含まないため、強誘電性及び絶縁性に優れる。
【００３３】
なお、混入するおそれがある不純物としては、例えば、ＢａＴｉＯ３、ＢａＴｉ４Ｏ９、Ｂａ６Ｔｉ１７Ｏ４０等のチタン酸バリウム系酸化物が挙げられる。また、酸化チタン（ＴｉＯ２）や炭酸バリウム（ＢａＣＯ３）等の二チタン酸バリウム系セラミックスの原料に含まれる不純物、坩堝による混合工程などの製造工程において混入が想定される坩堝成分等の不可避不純物の混入も想定される。
【００３４】
第１実施形態に係る二チタン酸バリウム系セラミックスは、平均グレイン直径が出発原料の平均粒径以上、１ｍｍ以下であることが好ましい。平均グレイン直径が上記範囲よりも大きいと界面抵抗が小さくなり絶縁性が低下する。また平均グレイン直径が上記範囲よりも小さいと分極が小さくなり強誘電性が低下する。いずれの場合も実用に適さないため、上記の範囲にあることが好ましい。ここで「平均グレイン直径」とは、走査型電子顕微鏡（ＳＥＭ）で二チタン酸バリウム系複合酸化物の任意の断面を測定した際におけるグレインの平均直径を意味する。「平均グレイン直径」は、２５０００倍の画像で撮影した断面における任意のグレインの粒径を５箇所測定し、その平均値から求める。出発原料の平均粒径とは、二チタン酸バリウム系セラミックスを作製する際の原料粉末の平均粒径を意味し、仮焼き処理前の粉砕後の平均粒径を指す。
【００３５】
（二チタン酸バリウム系セラミックスの製造方法）
第１実施形態にかかる二チタン酸バリウム系セラミックスの製造方法は、特に限定されない。例えば、酸化物粉末を用いた固相反応法、有機化合物を用いたゾル・ゲル法を用いることができる。
【００３６】
一方で、第１実施形態にかかる二チタン酸バリウム系セラミックスは準安定相である。そのため、固相反応法で作製する場合は、温度条件等を調整することが好ましい。また準安定状態で反応を進めるために、焼成条件は低温とすることが好ましい。焼成条件が低温の条件下でも反応を進めるために、原料はボールミリング等で充分微細化することが好ましい。ボールミリングの際にエタノール、アセトン等の低粘度の溶媒を用いると、原料を微細化し易い。
【００３７】
以下、固相反応法を用いて、１５ｇのＢａ０．９９９Ｌａ０．００１Ｔｉ２Ｏ５の組成式で表記される二チタン酸バリウム系セラミックスを作製する場合の一例について説明する。
【００３８】
まず、酸化物粉末等の出発原料を秤量して、目的とする重量比で混合する。出発原料としては、ＢａＣＯ３粉末、Ｌａ２Ｏ３粉末、ＴｉＯ２粉末を用いる。ＢａＣＯ３粉末は９．４４６ｇ、Ｌａ２Ｏ３粉末は０．００７８ｇ、ＴｉＯ２粉末は７．６５４ｇでそれぞれ秤量する。
【００３９】
次いで、秤量した出発原料を、エタノールを用いて湿式混合し（１回目混合）、これを仮焼きする。仮焼きにより、湿式混合後、乾燥させた混合粉末を焼結させる。仮焼きは、電気炉等を用いることができ、例えば大気雰囲気下で、９００℃、８時間行う。仮焼き後の混合粉末は反応により原料粉末となる。この原料粉末をさらにエタノールを用いて湿式混合（２回目混合）し、乾燥させる。
【００４０】
次に、上記で作製した原料粉末を用いて、二チタン酸バリウム系セラミックスを作製する方法について説明する。
【００４１】
作製した原料粉末を、適当量を秤量し、硬質炭素製の型に入れ、放電プラズマ装置内で本焼成する。本焼成の条件は、例えば１０５０℃で５分間、真空雰囲気下とする。本焼結によって、焼結後のセラミックスの真密度に対する相対密度が９０％以上となる。
一方で、真空雰囲気下で本焼結を行った場合、セラミックス内で酸素欠損が生じる。そのため、アニールによって酸素を再度供給する。アニールは電気炉内で例えば１０００℃で１２時間、大気雰囲気で行う。
【００４２】
なお、本明細書において、「真密度」は、物質自身が占める体積だけを密度算定用の体積とした密度を意味する。そのため、「真密度に対する相対密度」とは、表面に凹凸がある粒子の外周を体積とする粒子密度の真密度に対する相対値を意味する。
【００４３】
以上のようにして、二チタン酸バリウム系セラミックスが得られる。なお、上記に説明した二チタン酸バリウム系セラミックスの作製方法は一例であり、原料の種類や形状・サイズ、仮焼き時の温度・時間・時雰囲気はこれに限定されない。
【００４４】
上述のように、本実施形態にかかる二チタン酸バリウム系セラミックスは、強誘電性に寄与するチタンを置換せず、バリウムを置換しているため、強誘電性を維持できる。また本実施形態にかかる二チタン酸バリウム系セラミックスは、価数が３価のランタノイド元素で、２価のバリウムサイトを置換する為、酸素欠損に起因する絶縁性の低下を防ぐことができる。
【００４５】
また本実施形態の二チタン酸バリウム系セラミックスは、充分な絶縁性を有しており、圧電性の付与に必要な分極処理を行うことができる。このため、圧電素子に適用可能である。圧電素子の用途としては、発振回路、プリンタヘッド、圧電振動、ジャイロセンサなどが挙げられる。従来、用いられているチタン酸ジルコン酸鉛とは異なり、鉛を含有していない。生産から廃棄までの間、周囲の環境を汚染することがないため、環境への負荷を低減できる。さらにまた、本実施形態の二チタン酸バリウム系セラミックスはチタン酸ジルコン酸鉛やチタン酸バリウムといった材料よりもキュリー点が高く、４５０℃付近で２〜３万と高い誘電率を示す。このため、本実施形態の二チタン酸バリウム系セラミックスは高温環境においても、使用することが出来る。
【実施例】
【００４６】
（実施例１）
出発原料として、酸化バリウム（ＢａＯ）粉末、酸化チタン（ＴｉＯ２）粉末、酸化ランタン（ＩＩＩ）（Ｌａ２Ｏ３）を秤量した。Ｂａ、Ｔｉ、Ｌａのモル比が０．９９９：２：０．００１となるように秤量した。
【００４７】
秤量した３種類の原料粉末を、エタノールとともにメノウ製の乳鉢に入れ、乳棒を用いて混合した。その後、大気雰囲気で電気炉により混合した原料粉末を乾燥した。
【００４８】
次いで、混合した原料粉末を、大気雰囲気で電気炉により温度を９００℃に加熱し、８時間、仮焼きをおこなった。
【００４９】
仮焼き後の混合粉末をエタノールとともにメノウ製の乳鉢に入れ、乳棒を用いて混合した（２回目混合）。その後、大気雰囲気で電気炉により仮焼き後の混合粉末を乾燥し、セラミックス原料粉末を得た。
【００５０】
次いで、２回目混合で得たセラミックス原料粉末を、０．８ｇ秤量した。秤量したセラミックス原料粉末を硬質炭素製の型に入れた。セラミックス原料粉末の厚みは１ｍｍであった。
【００５１】
型に入ったセラミックス原料粉末を、放電プラズマ焼結装置を用いて、真空雰囲気で１０５０℃に加熱し、３０ＭＰａの圧力を加えながら、５分間本焼結を行った。温度は放射温度計により測定し、測定結果を元に内部の温度を制御した。
【００５２】
本焼結により得た焼結体を、電気炉により１０００℃で１２時間保持（アニール）し、二チタン酸バリウム系セラミックスを得た。得られた二チタン酸バリウム系セラミックスの組成は、Ｂａ０．９９９Ｌａ０．００１Ｔｉ２Ｏ５であった（表１参照）。アニールの前後で、試料の色は黒色から白色に変化していた。本焼結で得た焼結体に酸素欠損が生じていたために黒色を呈したが、アニールにより酸素が供給された結果、酸化物に特徴的な白色に変化したと考えられる。
【００５３】
（実施例２）
実施例２では、出発原料について、酸化ランタン（ＩＩＩ）（Ｌａ２Ｏ３）を酸化ユウロピウム（ＩＩＩ）（Ｅｕ２Ｏ３）に置き換え、Ｂａ、Ｔｉ、Ｅｕのモル比が０．９９９：２：０．００１となるように秤量した点以外は、実施例１と同様の条件で二チタン酸バリウム系セラミックスを作製した。得られた二チタン酸バリウム系セラミックスの組成は、Ｂａ０．９９９Ｅｕ０．００１Ｔｉ２Ｏ５であった（表１参照）。
【００５４】
（実施例３）
実施例３では、出発原料の一つである酸化ランタン（ＩＩＩ）（Ｌａ２Ｏ３）を酸化ルテチウム（ＩＩＩ）（Ｌｕ２Ｏ３）に置き換え、Ｂａ、Ｔｉ、Ｌｕのモル比が０．９９９：２：０．００１となるように秤量した点以外は、実施例１と同様の条件で二チタン酸バリウム系セラミックスを作製した。得られた二チタン酸バリウム系セラミックスの組成は、Ｂａ０．９９９Ｌｕ０．００１Ｔｉ２Ｏ５であった（表１参照）。
【００５５】
（実施例４）
実施例４では、Ｂａ、Ｔｉ、Ｅｕのモル比が０．９９５：２：０．００５となるように秤量した点以外は、実施例２と同様の条件で二チタン酸バリウム系セラミックスを作製した。得られた二チタン酸バリウム系セラミックスの組成は、Ｂａ０．９９５Ｅｕ０．００５Ｔｉ２Ｏ５であった（表１参照）。
【００５６】
（比較例１）
比較例１では、酸化ランタン（ＩＩＩ）（Ｌａ２Ｏ３）を用いず、Ｂａ、Ｔｉのモル比が１：２となるように秤量した点以外は、実施例１と同様の条件で二チタン酸バリウム系セラミックスを作製した。得られた二チタン酸バリウム系セラミックスの組成は、ＢａＴｉ２Ｏ５であった（表１参照）。
【００５７】
【表１】
2019112243.tif 000002
【００５８】
実施例１〜４及び比較例１に係る二チタン酸バリウム系セラミックスについて、Ｘ線回折の測定を行った。実施例１〜４および比較例１に示す全てのサンプルについて、明瞭なブラッグ回折ピークが観測された。実施例１〜４では、物質に由来する特定のピークのみが確認され、異相の存在は確認されなかった。またその他の実施例２〜４においても異相の存在が確認されないことを確認した。これに対し、比較例１は、所定のピークに加え、介在物として一般に知られる、ＢａＴｉＯ３やＢａ６Ｔｉ１７Ｏ４０に対応するピークが観測された。
以上の結果から、実施例１〜４にかかる二チタン酸バリウム系セラミックスは、異相を実質的に含んでいないことを確認した。
【００５９】
また実施例１〜４及び比較例１に係る二チタン酸バリウム系セラミックスについて、強誘電性評価のために電場（Ｅ）に対する分極（Ｐ）の変化（以下、Ｐ−Ｅ曲線）をソーヤ・タワー法により測定した。測定の際には、常誘電特性の影響を排して強誘電性を評価するため、二重波法を用いた。実施例１〜４の測定結果をそれぞれ図１〜４に、比較例１の測定結果をそれぞれ図５に示す。比較例１に係る試料に比べて、実施例１〜４に係る試料では、円曲状の湾曲が大きく軽減し、強誘電性を特徴付けるヒステリシス形状の曲線が得られた。すなわち、実施例１〜４に係る二チタン酸バリウム系セラミックスは、高い絶縁性及び誘電性を有していることが確認できる。
【図１】
2019112243.tif 000003
【図２】
2019112243.tif 000004
【図３】
2019112243.tif 000005
【図４】
2019112243.tif 000006
【図５】
2019112243.tif 000007